(57)【特許請求の範囲】
【請求項１】
コロイド状無機化合物の水性分散液とシリコーンオイルをエマルジョン化させた水性オルガノポリシロキサンエマルジョンの混合液からなることを特徴とする農業用軟質塩化ビニル樹脂フイルム用べたつき防止剤。
【請求項２】
上記混合液中のコロイド状無機化合物の濃度が０．０５〜１重量％であることを特徴とする請求項１記載の農業用軟質塩化ビニル樹脂フイルム用べたつき防止剤。
【請求項３】
上記コロイド状無機化合物が、コロイド状シリカ、コロイド状アルミナから選ばれた少なくとも１種であることを特徴とする請求項１記載の農業用軟質塩化ビニル樹脂フイルム用べたつき防止剤。
【請求項４】
上記混合液中のオルガノポリシロキサンの濃度が０．０５〜１重量％であることを特徴とする請求項１記載の農業用軟質塩化ビニル樹脂フイルム用べたつき防止剤。
【請求項５】
コロイド状無機化合物の濃度が１０〜５０重量％のコロイド状無機化合物の水性分散液と、オルガノポリシロキサンの濃度が１０〜５０重量％のシリコーンオイルをエマルジョン化させた水性オルガノポリシロキサンエマルジョンを、コロイド状無機化合物とオルガノポリシロキサンの重量比が、１０：９０〜９０：１０となるように混ぜた混合液を、水で希釈することを特徴とする農業用軟質塩化ビニル樹脂フイルム用べたつき防止剤の製造方法。
【請求項６】
上記コロイド状無機化合物が、コロイド状シリカ、コロイド状アルミナから選ばれた少なくとも１種であることを特徴とする請求項５記載の農業用軟質塩化ビニル樹脂フイルム用べたつき防止剤の製造方法。
【請求項７】
上記混合液１００重量部に対し、１０００〜５００００重量部、好ましくは４０００〜１５０００重量部の水で希釈することを特徴とする項５記載の農業用軟質塩化ビニル樹脂フイルム用べたつき防止剤の製造方法。
【発明の詳細な説明】
【０００１】
【産業上の利用分野】
本発明は、農業用軟質塩化ビニル樹脂フイルムを使用したハウスやトンネルのサイド部分や谷間部分に塗布し、換気作業をスムーズに行うことができるべたつき防止剤に関するものである。
【０００２】
【従来技術】
農業用軟質塩化ビニル樹脂フイルムにおいて、特殊な防曇剤を使用したフイルム、表面にエンボスをしたフイルム、無機充填材を配合したフイルムなどべたつきを防止し、換気作業性を改善したフイルムは、各メーカーによって開発され市販されている。
また、ネットやワリフを重ねて巻き上げる方式もとられている。
【０００３】
【発明が解決しようとする課題】
しかしながら、上記の特殊な防曇剤は、融点が高いものを使用しているので、低温での防曇性に欠点があり、表面にエンボスしたフイルムや無機充填材を配合したフイルムは、透明性や汚れに対する欠点があった。また、ネットやワリフを重ねる方式も光線の透過率が悪くなるという欠点があった。そこで、換気を行う部分に塗布するという簡単な方法によって、汎用の農業用軟質塩化ビニル樹脂フイルムのべたつきを改善するべたつき防止剤を開発し、換気作業性を大幅に改善することを目的とする。
【０００４】
【課題を解決するための手段】
本発明者は、前記課題を解決すべく鋭意研究を重ねた結果、コロイド状無機化合物の水性分散液と水性オルガノポリシロキサンエマルションの混合液を塗布することにより、その目的を達成することを見出して本発明を完成するに至った。
【０００５】
本発明は、コロイド状無機化合物の水性分散液とシリコーンオイルをエマルジョン化させた水性オルガノポリシロキサンエマルジョンの混合液からなることを特徴とする農業用軟質塩化ビニル樹脂フイルム用べたつき防止剤である。また、上記混合液中のコロイド状無機化合物の濃度が０．０５〜１重量％であり、コロイド状シリカ、コロイド状アルミナから選ばれた少なくとも１種の水性分散液であることが好ましい。さらに、上記混合液中のオルガノポリシロキサンの濃度が０．０５〜１重量％であることが好ましい。
【０００６】
本発明は、コロイド状無機化合物の濃度が１０〜５０重量％のコロイド状無機化合物の水性分散液と、オルガノポリシロキサンの濃度が１０〜５０重量％のシリコーンオイルをエマルジョン化させた水性オルガノポリシロキサンエマルジョンを、コロイド状無機化合物とオルガノポリシロキサンの重量比が、１０：９０〜９０：１０、好ましくは２５：７５〜７５：２５となるように混ぜた混合液を、水で希釈して使用する農業用軟質塩化ビニル樹脂フイルム用べたつき防止剤の製造方法である。このように、濃度の高い混合液を製造し、圃場で水で希釈し、ハウスやトンネルに塗布することができるので、持ち運びが容易であり、フイルムのべたつき度に合わせて濃度を調整できるという利点がある。
【０００７】
上記の混合液中のコロイド状無機化合物とオルガノポリシロキサンの重量比において、コロイド状無機化合物の比率が１０未満であると、十分なべたつき防止性能が得られないという欠点があり、比率が９０を超えると、塗布したフイルムの透明性が悪くなり、べたつき防止性能の耐久性を損ねるという欠点がある。
【０００８】
また，水で希釈後の混合液中のコロイド状無機化合物の濃度が、０．０１重量％未満であると十分なべたつき防止性能が得られなく、塗布量が多くなりフイルム表面から流れて付着量が少なくなるという欠点がある。また、１％を超えるとフイルムの透明性が損なわれるという欠点がある。
一方、水で希釈後の混合液中のオルガノポリシロキサンの濃度が、０．０１重量％未満であると十分なべたつき防止性能やその耐久性が得られないという欠点があり、１重量％を超えるとフイルムにヌメリ感が生ずる。
【０００９】
この水性オルガノポリシロキサンエマルジョンとしては、市販されており、ジメチルシリコーンオイル、メチルハイドロジェンシリコーンオイル、アミノ変性シリコーンオイル、アルキル変性シリコーンオイル、カルボキシル変性シリコーンオイル、脂肪酸変性シリコーンオイル、エポキシ変性シリコーンオイルなどのシリコーンオイルをエマルジョン化させたもので、ベースオイルの粘度が、１０〜２０００ｍＰａ・ｓ（２０℃）であるものが適している。
具体的には、ＫＭ７２２，ＫＭ７４０，ＫＭ７５１，ＫＭ７６３，ＫＭ７８５（以上、信越化学工業製）、ＴＳＭ６３０，ＴＳＭ６３１（以上、東芝シリコン製）、ＳＨ７０２４，ＳＨ７０８０，Ｓｙｌｏｆｆ２２（以上、トーレシリコーン製）などの水性オルガノポリシロキサンエマルジョンを挙げることができる。
【００１０】
また、コロイド状無機化合物としては、シリカ、アルミナ、リチウムシリケートなどのコロイド状物質が使用できるが、コロイド状シリカ、コロイド状アルミナが好ましい。
【００１１】
本発明において、上記のコロイド状無機化合物の水性分散液や水性オルガノポリシロキサンエマルジョンに用いられる分散媒としては、水の他アルコール類が用いられるが、農業用フイルムにべたつき防止剤をスプレーする圃場での使用を考慮すると水が好ましい。
【００１２】
【実施例１】
コロイド状シリカの水性分散液（商品名「スノーテックス２０」、日産化学製、濃度２０％）６７重量部と水性オルガノホリシロキサンエマルジョン（商品名「シリコーンオイルエマルジョンＫＭ７４０」、信越化学工業製、濃度３８％）３３重量部を混合し良く撹拌した。この混合溶液１００重量部に対し、５０００重量部の水を加え希釈した。ハウスに展張した一般農ビ（シーアイ農ビ）の換気部分に動力噴霧機で１５ｃｃ／ｍ2 となるように噴霧し、乾燥させた。
この部分の換気作業は極めてスムーズであり、１ヶ月後も同様であった。
これとは別に、一般農ビ（シーアイ農ビ）に同様に１５ｃｃ／ｍ2 となるように噴霧し常温で乾燥した後、幅５ｃｍ、長さ３０ｃｍのサンプルを切り取り、直径１ｃｍのガラス管にそのサンプルを巻き付け、７０℃のオーブン中に１２時間放置した。
このサンプルをヘイドン型摩擦力測定試験機械で巻きほぐし力を測定したところ、１３．５ｇ／５ｃｍであった。
また、このフイルムのヘイズは、２．３％であった。
【００１３】
【実施例２】
コロイド状シリカの水性分散液（商品名「スノーテックス２０」、日産化学製、濃度２０％）３３重量部と水性オルガノポリシロキサンエマルジョン（商品名「シリコーンオイルエマルジョンＫＭ７４０」、信越化学工業製、濃度３８％）６７重量部を混合し良く撹拌した。この混合溶液１００重量部に対し、５０００重量部の水を加え希釈した。
これを一般農ビ（シーアイ農ビ）に１５ｃｃ／ｍ2 となるように噴霧し常温で乾燥した後、幅５ｃｍ、長さ３０ｃｍのサンプルを切り取り、直径１ｃｍのガラス管にそのサンプルを巻き付け、７０℃のオーブン中に１２時間放置した。
このサンプルをヘイドン型摩擦力測定試験機械で巻きほぐし力を測定したところ、１０．０ｇ／５ｃｍであった。
また、このフイルムのヘイズは、２．０％であった。
【００１４】
【実施例３】
コロイド状アルミナの水性分散液（商品名「アルミナゾル１００」、日産化学製、濃度１０％）５０重量部と水性オルガノポリシロキサンエマルジョン（商品名「ＪＳＭ６３０」、東芝シリコーン製、濃度３７％）５０重量部を混合し良く撹拌した。この混合溶液１００重量部に対し、５０００重量部の水を加え希釈した。
これを一般農ビ（シーアイ農ビ）に１５ｃｃ／ｍ2 となるように噴霧し常温で乾燥した後、幅５ｃｍ、長さ３０ｃｍのサンプルを切り取り、直径１ｃｍのガラス管にそのサンプルを巻き付け、７０℃のオーブン中に１２時間放置した。
このサンプルをヘイドン型摩擦力測定試験機械で巻きほぐし力を測定したところ、１４．５ｇ／５ｃｍであった。
また、このフイルムのヘイズは、２．４％であった。
【００１５】
【実施例４】
コロイド状シリカの水性分散液（商品名「スノーテックス２０」、日産化学製、濃度２０％）６７重量部と水性オルガノポリシロキサンエマルジョン（商品名「シリコーンオイルエマルジョンＫＭ７４０」、信越化学工業製、濃度３８％）３３重量部を混合し良く撹拌した。この混合溶液１００重量部に対し、８０００重量部の水を加え希釈した。
これを一般農ビ（シーアイ農ビ）に１５ｃｃ／ｍ2 となるように噴霧し常温で乾燥した後、幅５ｃｍ、長さ３０ｃｍのサンプルを切り取り、直径１ｃｍのガラス管にそのサンプルを巻き付け、７０℃のオーブン中に１２時間放置した。
このサンプルをヘイドン型摩擦力測定試験機械で巻きほぐし力を測定したところ、１５．３ｇ／５ｃｍであった。
また、このフイルムのヘイズは、２．１％であった。
【００１６】
【比較例１】
水性オルガノポリシロキサンエマルジョン（商品名「シリコーンオイルエマルジョンＫＭ７４０」、信越化学工業製、濃度３８％）１００重量部に対し、５０００重量部の水を加え希釈した。
これを一般農ビ（シーアイ農ビ）に１５ｃｃ／ｍ2 となるように噴霧し常温で乾燥した後、幅５ｃｍ、長さ３０ｃｍのサンプルを切り取り、直径１ｃｍのガラス管にそのサンプルを巻き付け、７０℃のオーブン中に１２時間放置した。
このサンプルをヘイドン型摩擦力測定試験機械で巻きほぐし力を測定したところ、４６ｇ／５ｃｍであった。
また、このフイルムのヘイズは、１．８％であった。
【００１７】
【比較例２】
上記の実施例１において使用した一般農ビ（シーアイ農ビ）の未処理品を、幅５ｃｍ、長さ３０ｃｍに切り取り、直径１ｃｍのガラス管にそのサンプルを巻き付け、７０℃のオーブン中に１２時間放置した。
このサンプルをヘイドン型摩擦力測定試験機械で巻きほぐし力を測定したところ、７５ｇ／５ｃｍであった。
また、このフイルムのヘイズは、１．５％であった。
【００１８】
【発明の効果】
市販されているコロイド状無機化合物の水性分散液と水性オルガノポリシロキサンエマルジョンの混合液を水で希釈した水分散溶液からなるべたつき防止剤を、農業用軟質塩化ビニル樹脂フイルムに噴霧するという簡単な操作により、ヘイズの低下が少なく、換気作業時のブロッキングを防止することができる。